(57)【特許請求の範囲】
【請求項１】
電極活物質と、フェノール系樹脂と、を含み、
前記フェノール系樹脂が、（ａ）フェノールスルホン酸及びフェノールスルホン酸誘導体からなる群より選ばれる少なくとも一種と、（ｂ）尿素及び尿素誘導体からなる群より選ばれる少なくとも一種と、（ｃ）ホルムアルデヒド及びホルムアルデヒド誘導体からなる群より選ばれる少なくとも一種と、の反応に由来する構造単位を有する、電極。
【請求項２】
前記フェノール系樹脂の重量平均分子量が５００〜１０００００である、請求項１に記載の電極。
【請求項３】
請求項１又は２に記載の電極を備える、鉛蓄電池。
【請求項４】
（ａ）フェノールスルホン酸及びフェノールスルホン酸誘導体からなる群より選ばれる少なくとも一種と、（ｂ）尿素及び尿素誘導体からなる群より選ばれる少なくとも一種と、（ｃ）ホルムアルデヒド及びホルムアルデヒド誘導体からなる群より選ばれる少なくとも一種と、を反応させることにより得られたフェノール系樹脂を用いて電極を製造する工程を備える、電極の製造方法。
【請求項５】
前記（ｂ）成分の配合量が前記（ａ）成分１．００モルに対して０．３０〜７．００モルであり、前記（ｃ）成分の配合量が前記（ａ）成分１．００モルに対してホルムアルデヒド換算で１．５０〜１０．５０モルである、請求項４に記載の電極の製造方法。
【請求項６】
請求項４又は５に記載の電極の製造方法により電極を得る工程を備える、鉛蓄電池の製造方法。
【発明の詳細な説明】
【技術分野】
【０００１】
本発明は、フェノール系樹脂、樹脂組成物、電極、鉛蓄電池及びこれらの製造方法に関する。
【背景技術】
【０００２】
自動車用鉛蓄電池は、エンジン始動用及び電装品の電力供給用として広汎に用いられている。近年、環境保護及び燃費改善の取り組みとして、車両の一時停止時にはエンジンを止め、発進時に再始動するアイドリング・ストップ・システム（以下、「ＩＳＳ」という）が実施され始めている。ＩＳＳにおいて使用される鉛蓄電池では、頻繁にエンジンの始動及び停止が繰り返されることにより、エンジン始動時の大電流放電回数が増え、電装品の使用と重なり放電負荷が多くなる。
【０００３】
自動車用鉛蓄電池の充電は、オルタネータによる定電圧充電である。近年、充電中の水分解による電解液の減少を抑制することを目的として、オルタネータ電圧の設定値は低下してきている。また、近年では、このような低い充電電圧を採用することに加えて、発電制御システムと呼ばれる「走行中のオルタネータによる充電を、車両の走行状態及び鉛蓄電池の充電状態に応じて制御することにより、エンジン負荷を低減し、燃費向上及びＣＯ２削減を図る」方式も採用されている。このような方式では、鉛蓄電池の充電が行われにくく、満充電状態になりにくい。このような使用条件において鉛蓄電池は、充分に充電されず放電過多で使用されることが多くなる。
【０００４】
鉛蓄電池の充電が完全に行われず、充電量の低い状態が継続すると、不活性の放電生成物である硫酸鉛が電極（極板等）に蓄積する現象（サルフェーション）が起こる場合がある。このような状況では、電極活物質が還元されにくい（充電されにくい）状態であることから、サイクル特性等の電池性能が低下することが知られている。
【０００５】
また、完全な充電が行われにくい場合には、鉛蓄電池内における電極（極板等）の上部と下部との間で、電解液である希硫酸の濃淡差が生じる成層化現象が起こる。この場合、電極の下部の希硫酸の濃度が高くなりサルフェーションが発生する。そのため、電極の下部の反応性が低下し、電極の上部だけが集中的に反応するようになる。その結果、電極活物質間の結びつきが弱くなる等の劣化が進み、電極の上部において、電極活物質を支持する集電体（例えば集電体格子）から電極活物質が剥離して、サイクル特性等の電池性能が低下する。
【０００６】
これに対し、サイクル特性等を向上させる手段として、下記特許文献１には、負極活物質と、フェノール類、アミノベンゼンスルホン酸及びホルムアルデヒドの縮合物とを用いて得られる鉛蓄電池用負極に関する技術が開示されている。
【先行技術文献】
【特許文献】
【０００７】
【特許文献１】国際公開第１９９７／３７３９３号
【発明の概要】
【発明が解決しようとする課題】
【０００８】
ところで、鉛蓄電池に対してはサイクル特性等の電池性能を更に向上させることが求められている。
【０００９】
本発明は、前記事情を鑑みてなされたものであり、鉛蓄電池において優れたサイクル特性を有するフェノール系樹脂及びその製造方法を提供することを目的とする。また、本発明は、前記フェノール系樹脂を含有する樹脂組成物を提供することを目的とする。さらに、本発明は、前記フェノール系樹脂を含む電極及びその製造方法を提供することを目的とする。本発明は、前記電極を備える鉛蓄電池及びその製造方法を提供することを目的とする。
【課題を解決するための手段】
【００１０】
本発明者らの鋭意検討の結果、前記特許文献１に記載の鉛蓄電池用負極を用いた場合に充分なサイクル特性が得られないことが明らかとなった。これに対し、本発明者らは、フェノールスルホン酸及びフェノールスルホン酸誘導体からなる群より選ばれる少なくとも一種と、尿素及び尿素誘導体からなる群より選ばれる少なくとも一種と、ホルムアルデヒド及びホルムアルデヒド誘導体からなる群より選ばれる少なくとも一種とを反応させて得られるフェノール系樹脂を用いることにより前記課題を解決し得ることを見出した。
【００１１】
すなわち、本発明に係るフェノール系樹脂は、（ａ）フェノールスルホン酸及びフェノールスルホン酸誘導体からなる群より選ばれる少なくとも一種と、（ｂ）尿素及び尿素誘導体からなる群より選ばれる少なくとも一種と、（ｃ）ホルムアルデヒド及びホルムアルデヒド誘導体からなる群より選ばれる少なくとも一種と、の反応に由来する構造単位を有する。
【００１２】
本発明に係るフェノール系樹脂によれば、鉛蓄電池において優れたサイクル特性を得ることができる。また、本発明に係るフェノール系樹脂によれば、優れた充電受け入れ性、放電特性及びサイクル特性等の電池性能を両立することができる。
【００１３】
前記のとおり優れたサイクル特性が得られる要因について、本発明に係るフェノール系樹脂を用いて得られる鉛蓄電池においては、鉛蓄電池の電極反応において生成する反応物が粗大化することが抑制されることにより電極の比表面積が高く保持されるためであると推測される。但し、要因はこれに限定されるものではない。
【００１４】
本発明に係るフェノール系樹脂の重量平均分子量は、５００〜１０００００であることが好ましい。この場合、サイクル特性が向上しやすい。
【００１５】
本発明に係る樹脂組成物は、本発明に係るフェノール系樹脂を含有する。本発明に係る樹脂組成物においても、優れたサイクル特性を得ることができる。
【００１６】
本発明に係る樹脂組成物のｐＨは、６．０〜１４．０であることが好ましい。
【００１７】
本発明に係る電極は、電極活物質と、本発明に係るフェノール系樹脂と、を含む。本発明に係る鉛蓄電池は、本発明に係る電極を備えている。これらにおいても、優れたサイクル特性を得ることができる。
【００１８】
本発明に係るフェノール系樹脂の製造方法は、（ａ）フェノールスルホン酸及びフェノールスルホン酸誘導体からなる群より選ばれる少なくとも一種と、（ｂ）尿素及び尿素誘導体からなる群より選ばれる少なくとも一種と、（ｃ）ホルムアルデヒド及びホルムアルデヒド誘導体からなる群より選ばれる少なくとも一種と、を反応させる工程を備える。
【００１９】
本発明に係るフェノール系樹脂の製造方法によれば、鉛蓄電池において優れたサイクル特性を有するフェノール系樹脂を得ることができる。また、本発明に係るフェノール系樹脂の製造方法によれば、優れた充電受け入れ性、放電特性及びサイクル特性等の電池性能を両立することが可能なフェノール系樹脂を得ることができる。
【００２０】
本発明に係るフェノール系樹脂の製造方法は、（ｂ）成分の配合量が（ａ）成分１．００モルに対して０．５０〜５．００モルであり、（ｃ）成分の配合量が（ａ）成分１．００モルに対してホルムアルデヒド換算で１．５０〜９．００モルである態様が好ましい。この場合、更に優れたサイクル特性を得ることができる。
【００２１】
本発明に係る電極の製造方法は、本発明に係るフェノール系樹脂の製造方法により得られたフェノール系樹脂を用いて電極を製造する工程を備える。本発明に係る鉛蓄電池の製造方法は、本発明に係る電極の製造方法により電極を得る工程を備える。これらにおいても、優れたサイクル特性を得ることができる。
【発明の効果】
【００２２】
本発明によれば、鉛蓄電池において優れたサイクル特性を得ることができる。また、本発明によれば、優れた充電受け入れ性、放電特性及びサイクル特性等の電池性能を両立することができる。本発明によれば、フェノール系樹脂の鉛蓄電池への応用、及び、フェノール系樹脂を含有する樹脂組成物の鉛蓄電池への応用を提供できる。
【００２３】
特に、本発明によれば、前記フェノール系樹脂を含む負極を有する鉛蓄電池において優れた特性を得ることができる。本発明によれば、フェノール系樹脂の鉛蓄電池の負極への応用、及び、フェノール系樹脂を含有する樹脂組成物の鉛蓄電池の負極への応用を提供できる。
【００２４】
本発明によれば、フェノール系樹脂の自動車における鉛蓄電池への応用、及び、フェノール系樹脂を含有する樹脂組成物の自動車における鉛蓄電池への応用を提供できる。また、本発明によれば、充電容量の低下が極めて少ないことから、過酷な環境で使用されるＩＳＳ車両用途として充分満足し得る鉛蓄電池を提供することができる。本発明によれば、フェノール系樹脂のＩＳＳ車両における鉛蓄電池への応用、及び、フェノール系樹脂を含有する樹脂組成物のＩＳＳ車両における鉛蓄電池への応用を提供できる。本発明によれば、鉛蓄電池のＩＳＳ車両への応用を提供できる。
【図面の簡単な説明】
【００２５】
【図１】図１は、鉛蓄電池の一例を示す斜視図である。
【図２】図２は、図１に示す鉛蓄電池の内部構造の一部を示す図である。
【図３】図３は、極板群の一例を示す斜視図である。
【図４】図４は、１Ｈ−ＮＭＲスペクトルの測定結果を示す図である。
【発明を実施するための形態】
【００２６】
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値に置き換えてもよい。本明細書に記載されている数値範囲において、その数値範囲の上限値又は下限値は、実施例に示されている値に置き換えてもよい。「Ａ又はＢ」とは、Ａ及びＢのどちらか一方を含んでいればよく、両方とも含んでいてもよい。本明細書に例示する材料は、特に断らない限り、１種を単独で又は２種以上を組み合わせて用いることができる。本明細書において、組成物中の各成分の含有量は、組成物中に各成分に該当する物質が複数存在する場合、特に断らない限り、組成物中に存在する当該複数の物質の合計量を意味する。
【００２７】
以下、本発明の実施形態について詳細に説明する。
【００２８】
＜フェノール系樹脂、樹脂組成物及びこれらの製造方法＞
本実施形態に係るフェノール系樹脂は、（ａ）フェノールスルホン酸及びフェノールスルホン酸誘導体からなる群より選ばれる少なくとも一種（以下、場合により「（ａ）成分」という）と、（ｂ）尿素及び尿素誘導体からなる群より選ばれる少なくとも一種（以下、場合により「（ｂ）成分」という）と、（ｃ）ホルムアルデヒド及びホルムアルデヒド誘導体からなる群より選ばれる少なくとも一種（以下、場合により「（ｃ）成分」という）と、を反応させて得られる樹脂であり、（ａ）成分、（ｂ）成分及び（ｃ）成分の反応に由来する構造単位を有する。本実施形態に係る樹脂組成物は、本実施形態に係るフェノール系樹脂を含有している。本実施形態に係る樹脂組成物は、例えば２５℃において液状の樹脂溶液である。以下、フェノール系樹脂を得るための成分、樹脂組成物の構成成分等について説明する。
【００２９】
（（ａ）成分：フェノールスルホン酸及びフェノールスルホン酸誘導体）
フェノールスルホン酸は、ベンゼン環に結合した水酸基（フェノール性水酸基）及びスルホ基（−ＳＯ３Ｈ）を有する化合物である。水酸基及びスルホ基のそれぞれは、ベンゼン環に複数結合していてもよい。
【００３０】
フェノールスルホン酸としては、例えば、４−ヒドロキシベンゼンスルホン酸、２−ヒドロキシベンゼンスルホン酸、２，５−ジヒドロキシベンゼンスルホン酸、及び、４，５−ジヒドロキシベンゼン−１，３−ジスルホン酸が挙げられる。フェノールスルホン酸としては、放電特性及びサイクル特性に更に優れる観点から、４−ヒドロキシベンゼンスルホン酸及び２−ヒドロキシベンゼンスルホン酸からなる群より選ばれる少なくとも一種が好ましく、４−ヒドロキシベンゼンスルホン酸がより好ましい。
【００３１】
フェノールスルホン酸誘導体としては、例えば、フェノールスルホン酸のベンゼン環の少なくとも一つの水素原子が置換された化合物、及び、フェノールスルホン酸（４−ヒドロキシベンゼンスルホン酸等）の少なくとも一つのスルホ基の水素原子がアルカリ金属（モノアルカリ金属塩等）又はアルカリ土類金属で置換された金属塩が挙げられる。
【００３２】
ベンゼン環の水素原子を置換する置換基としては、例えば、アルコキシ基（メトキシ基等）及びカルボキシ基が挙げられる。フェノールスルホン酸のベンゼン環の水素原子が置換された化合物としては、例えば、４−ヒドロキシ−３−メトキシベンゼンスルホン酸、及び、２−ヒドロキシ−５−スルホ安息香酸が挙げられる。
【００３３】
アルカリ金属としては、例えば、ナトリウム及びカリウムが挙げられる。アルカリ土類金属としては、例えば、マグネシウム及びカルシウムが挙げられる。金属塩としては、充電受け入れ性、放電特性及びサイクル特性がバランス良く向上する観点から、ナトリウム塩及びカリウム塩からなる群より選ばれる少なくとも一種が好ましく、ナトリウム塩がより好ましい。
【００３４】
フェノールスルホン酸及びフェノールスルホン酸誘導体は、水和物であってもよい。（ａ）成分は、１種を単独で又は２種以上を組み合わせて用いることができる。フェノールスルホン酸とフェノールスルホン酸誘導体とを併用してもよい。
【００３５】
（（ｂ）成分：尿素及び尿素誘導体）
尿素誘導体としては、例えば、モノメチロール尿素、ジメチロール尿素、アルコキシメチレン尿素、Ｎ−アルコキシメチレン尿素、及び、メチレン二尿素が挙げられる。（ｂ）成分は、１種を単独で又は２種以上を組み合わせて用いることができる。尿素と尿素誘導体とを併用してもよい。（ｂ）成分としては、放電特性及びサイクル特性に更に優れる観点から、尿素、モノメチロール尿素及びジメチロール尿素からなる群より選ばれる少なくとも一種が好ましく、尿素がより好ましい。
【００３６】
フェノール系樹脂を得るための（ｂ）成分の配合量は、充電受け入れ性、放電特性及びサイクル特性がバランス良く向上する観点から、（ａ）成分１．００モルに対して、０．３０モル以上が好ましく、０．４０モル以上がより好ましく、０．５０モル以上が更に好ましい。（ｂ）成分の配合量は、（ａ）成分１．００モルに対して、１．００モル以上であってもよく、１．５０モル以上であってもよく、２．００モル以上であってもよく、２．５０モル以上であってもよい。（ｂ）成分の配合量は、充電受け入れ性、放電特性及びサイクル特性がバランス良く向上する観点から、（ａ）成分１．００モルに対して、７．００モル以下が好ましく、６．５０モル以下がより好ましく、６．００モル以下が更に好ましく、５．５０モル以下が特に好ましく、５．００モル以下が極めて好ましく、４．５０モル以下が非常に好ましく、４．００モル以下がより一層好ましい。
【００３７】
（（ｃ）成分：ホルムアルデヒド及びホルムアルデヒド誘導体）
ホルムアルデヒドとしては、ホルマリン（例えばホルムアルデヒド３７質量％の水溶液）中のホルムアルデヒドを用いてもよい。ホルムアルデヒド誘導体としては、例えば、パラホルムアルデヒド、ヘキサメチレンテトラミン及びトリオキサンが挙げられる。（ｃ）成分は、１種を単独で又は２種以上を組み合わせて用いることができる。ホルムアルデヒドとホルムアルデヒド誘導体とを併用してもよい。
【００３８】
（ｃ）成分としては、優れたサイクル特性が得られやすい観点から、ホルムアルデヒド誘導体が好ましく、パラホルムアルデヒドがより好ましい。パラホルムアルデヒドは、例えば、下記一般式（Ｉ）で表される構造を有する。
ＨＯ（ＣＨ２Ｏ)ｎ１Ｈ  …（Ｉ）
［式（Ｉ）中、ｎ１は２〜１００の整数を示す。］
【００３９】
フェノール系樹脂を得るための（ｃ）成分のホルムアルデヒド換算の配合量は、（ｂ）成分の反応性が向上する観点から、（ａ）成分１．００モルに対して、１．５０モル以上が好ましく、２．００モル以上がより好ましく、２．２０モル以上が更に好ましく、２．４０モル以上が特に好ましく、２．５０モル以上が極めて好ましく、２．６０モル以上が非常に好ましい。（ｃ）成分のホルムアルデヒド換算の配合量は、（ａ）成分１．００モルに対して、３．００モル以上であってもよく、４．００モル以上であってもよく、５．００モル以上であってもよい。（ｃ）成分のホルムアルデヒド換算の配合量は、得られるフェノール系樹脂の溶媒への溶解性に優れる観点から、（ａ）成分１．００モルに対して、１０．５０モル以下が好ましく、１０．００モル以下がより好ましく、９．５０モル以下が更に好ましく、９．００モル以下が特に好ましく、８．００モル以下が極めて好ましく、７．００モル以下が非常に好ましく、６．００モル以下がより一層好ましい。
【００４０】
フェノール系樹脂は、例えば、下記式（ＩＩ）で表される構造単位を有することが好ましい。
【００４１】
【化１】
0006728772.tif 000002
［式（ＩＩ）中、Ｒ２１は、アルカリ金属又は水素原子を示す。Ｒ２２及びＲ２３は、メチロール基（−ＣＨ２ＯＨ）又は水素原子を示し、互いに同一であっても異なってもよい。Ｒ２４は、アルカリ金属又は水素原子を示す。ｎ２１は、１〜２００の整数を示し、ｎ２２は、１〜１０００の整数を示し、ｎ２３は、１〜３の整数を示す。］
【００４２】
Ｒ２１及びＲ２４のアルカリ金属としては、例えばナトリウム及びカリウムが挙げられる。ｎ２１は、サイクル特性及び溶媒への溶解性に更に優れる観点から、５〜１００の整数が好ましい。ｎ２２は、サイクル特性に更に優れる観点、及び、樹脂の保存安定性に優れる観点から、１〜５００の整数が好ましい。ｎ２３は、製造条件により変化するが、１又は２が好ましい。
【００４３】
フェノール系樹脂の重量平均分子量は、鉛蓄電池において電極からフェノール系樹脂が電解液に溶出することを抑制することによりサイクル特性が向上しやすい観点から、５００以上が好ましく、７５０以上がより好ましく、１０００以上が更に好ましい。フェノール系樹脂の重量平均分子量は、電極活物質に対する吸着性が低下して分散性が低下することを抑制することによりサイクル特性が向上しやすい観点から、１０００００以下が好ましく、７５０００以下がより好ましく、５００００以下が更に好ましい。
【００４４】
フェノール系樹脂の重量平均分子量は、例えば、下記条件のゲルパーミエイションクロマトグラフィー（以下、「ＧＰＣ」という）により測定することができる。
（ＧＰＣ条件）
装置：高速液体クロマトグラフ  ＬＣ−２２００  Ｐｌｕｓ（日本分光株式会社製）
ポンプ：ＰＵ−２０８０
示差屈折率計：ＲＩ−２０３１
検出器：紫外可視吸光光度計ＵＶ−２０７５（λ：２５４ｎｍ）
カラムオーブン：ＣＯ−２０６５
カラム：ＧＦ−１Ｇ７Ｂ＋ＧＦ−７ＭＨＱ×２（昭和電工株式会社製）
カラム温度：４０℃
溶離液：ＬｉＢｒ（２０ｍＭ）及びトリエチルアミン（４００ｍＭ）を含有するメタノールの含有量が４０体積％になるように前記メタノールと純水とを混合して得られた溶液
流速：０．６ｍＬ／分
分子量標準試料：ポリエチレングリコール（分子量：１．１０×１０６、５．８０×１０５、２．５５×１０５、１．４６×１０５、１．０１×１０５、４．４９×１０４、２．７０×１０４、２．１０×１０４；東ソー株式会社製）、ジエチレングリコール（分子量：１．０６×１０２；キシダ化学株式会社製）、ジブチルヒドロキシトルエン（分子量：２．２０×１０２；キシダ化学株式会社製）
【００４５】
本実施形態に係るフェノール系樹脂の製造方法は、例えば、（ａ）成分、（ｂ）成分及び（ｃ）成分を反応させてフェノール系樹脂を得る樹脂製造工程を備えている。本実施形態に係る樹脂組成物は、樹脂製造工程において得られる組成物であってもよく、樹脂製造工程後にフェノール系樹脂と他の成分とを混合して得られる組成物であってもよい。
【００４６】
フェノール系樹脂は、例えば、（ａ）成分、（ｂ）成分及び（ｃ）成分を反応溶媒中で反応させることにより得ることができる。反応溶媒は、水（例えばイオン交換水）であることが好ましい。反応を促進させるために、有機溶媒、触媒、添加剤等を用いてもよい。
【００４７】
樹脂製造工程は、サイクル特性が更に向上する観点から、（ｂ）成分の配合量が（ａ）成分１．００モルに対して０．３０〜７．００モルであり、且つ、（ｃ）成分の配合量が（ａ）成分１．００モルに対してホルムアルデヒド換算で１．５０〜１０．５０モルである態様が好ましい。（ｂ）成分及び（ｃ）成分の好ましい配合量は、（ｂ）成分及び（ｃ）成分の配合量のそれぞれについて上述した範囲である。
【００４８】
フェノール系樹脂は、充分量のフェノール系樹脂が得られやすい観点から、（ａ）成分、（ｂ）成分及び（ｃ）成分を塩基性条件（アルカリ性条件）で反応させることにより得ることが好ましい。塩基性条件に調整するためには、塩基性化合物を用いてもよい。塩基性化合物としては、例えば、水酸化ナトリウム、水酸化カリウム及び水酸化カルシウムが挙げられる。塩基性化合物は、１種を単独で又は２種以上を組み合わせて用いることができる。塩基性化合物の中でも、反応性に優れる観点から、水酸化ナトリウム及び水酸化カリウムからなる群より選ばれる少なくとも一種が好ましい。
【００４９】
（ａ）成分、（ｂ）成分及び（ｃ）成分を含有する反応溶液が反応開始時において中性（ｐＨ＝７．０）である場合、フェノール系樹脂の生成反応が進行しにくい場合があり、反応溶液が酸性（ｐＨ＜７．０）である場合、副反応が進行する場合がある。そのため、反応開始時の反応溶液のｐＨは、フェノール系樹脂の生成反応を進行させつつ副反応が進行することを抑制する観点から、アルカリ性である（７．０を超える）ことが好ましく、７．１以上がより好ましく、７．５以上が更に好ましく、８．０以上が特に好ましい。反応溶液のｐＨは、フェノール系樹脂の（ｂ）成分に由来する基の加水分解が進行することを抑制する観点から、１２．０以下が好ましく、１１．０以下がより好ましく、１０．０以下が更に好ましい。反応溶液のｐＨは、例えばアズワン株式会社製のＴｗｉｎ  ｐＨで測定することができる。ｐＨは２５℃におけるｐＨと定義する。
【００５０】
前記のようなｐＨに調整しやすいことから、強塩基性化合物の配合量は、（ａ）成分に含まれるスルホ基１．００モルに対して、１．０３モル以上が好ましく、１．０５モル以上がより好ましく、１．１０モル以上が更に好ましい。強塩基性化合物としては、例えば水酸化ナトリウム及び水酸化カリウムが挙げられる。
【００５１】
フェノール系樹脂の合成反応は、（ａ）成分、（ｂ）成分及び（ｃ）成分が反応してフェノール系樹脂が得られればよく、例えば、（ａ）成分、（ｂ）成分及び（ｃ）成分を同時に反応させてもよく、（ａ）成分、（ｂ）成分及び（ｃ）成分のうちの２成分を反応させた後に残りの１成分を反応させてもよい。
【００５２】
フェノール系樹脂の合成反応は、次のように行うことが好ましい。溶媒（水等）及び塩基性化合物（例えば強塩基性化合物）を仕込んだ後に室温下で５〜３０分間撹拌する。ここに（ｃ）成分を加え、混合物が透明の均一系になるまで室温下で５〜３０分間撹拌する。前記混合物に（ａ）成分及び（ｂ）成分を加えて縮合反応させることによりフェノール系樹脂を得る。反応系の温度は、（ａ）成分、（ｂ）成分及び（ｃ）成分の反応性に優れる観点から、８０℃以上が好ましく、８５℃以上がより好ましく、９５℃以上が更に好ましい。反応系の温度は、反応溶媒（例えば水）が蒸発することを抑制する観点から、１２０℃以下が好ましく、１１５℃以下がより好ましい。反応時間は、例えば１〜８時間である。
【００５３】
このようにして得られた反応物を乾燥して、溶媒（水等）、未反応の（ｃ）成分などを除去することができる。乾燥方法としては、例えば、凍結乾燥、真空乾燥、スプレードライ及び加熱乾燥が挙げられる。乾燥方法としては、フェノール系樹脂を早く大量に処理する観点から、加熱乾燥及びスプレードライが好ましく、熱ストレスを少なくする観点、及び、乾燥後のフェノール系樹脂の形状を流動性の高い球形に保つ観点から、スプレードライがより好ましい。
【００５４】
フェノール系樹脂（スプレードライにおいて得られたフェノール系樹脂等）の粒径は、下記の範囲であることが好ましい。フェノール系樹脂の粒径は、取り扱い時に飛散すると共に帯電して周囲へ付着することを抑制しやすい観点、及び、水に溶解する時にママコが発生することが抑制されて取り扱い性が向上する観点から、１μｍ以上が好ましく、１０μｍ以上がより好ましく、２０μｍ以上が更に好ましい。フェノール系樹脂の粒径は、水への溶解性を充分に確保する観点から、１０００μｍ以下が好ましく、５００μｍ以下がより好ましく、２５０μｍ以下が更に好ましい。これらの観点から、フェノール系樹脂の粒径は、１〜１０００μｍが好ましく、１００〜５００μｍがより好ましく、２０〜２５０μｍが更に好ましい。フェノール系樹脂の粒径が２０〜２５０μｍであると、鉛粉と混練する際の取り扱い性に優れる。
【００５５】
電極層におけるフェノール系樹脂の含有量は、電極活物質の全質量を基準として、０．０１〜２．０質量％が好ましく、０．０５〜１．０質量％がより好ましく、０．１〜０．５質量％が更に好ましい。
【００５６】
本実施形態に係る樹脂組成物は、溶媒を更に含んでいてもよい。溶媒としては、例えば水（例えばイオン交換水）及び有機溶媒が挙げられる。樹脂組成物に含まれる溶媒は、フェノール系樹脂を得るために用いた反応溶媒であってもよい。
【００５７】
本実施形態に係る樹脂組成物は、フェノール系樹脂以外の天然樹脂又は合成樹脂を更に含有していてもよい。
【００５８】
本実施形態に係る樹脂組成物におけるフェノール系樹脂の含有量は、充電受け入れ性、放電特性及びサイクル特性がバランス良く向上する観点から、樹脂組成物における不揮発分の全質量を基準として、８０質量％以上が好ましく、８５質量％以上がより好ましく、９０質量％以上が更に好ましい。
【００５９】
本実施形態に係る樹脂組成物における未反応の（ｃ）成分（残存（ｃ）成分）の含有量は、サイクル特性が更に向上する観点から、樹脂組成物の全質量を基準として、１．０質量％以下が好ましく、０．９質量％以下がより好ましく、０．８質量％以下が更に好ましい。未反応の（ｃ）成分の含有量は、例えば、樹脂組成物を乾燥処理することにより低減することができる。未反応の（ｃ）成分の含有量は、例えばガスクロマトグラフィーにより測定できる。
【００６０】
本実施形態に係る樹脂組成物における水分量は、品質管理及び操作性に優れる観点から、０．１質量％以上が好ましく、０．５質量％以上がより好ましく、１．０質量％以上が更に好ましい。同様の観点から、水分量は、１０．０質量％以下が好ましく、８．０質量％以下がより好ましく、５．０質量％以下が更に好ましい。水分量は、例えばカールフィッシャー滴定により測定できる。
【００６１】
樹脂組成物のｐＨは、後述する電池作製プロセスにおいて、フェノール系樹脂の溶媒（水等）への溶解性に優れると共に、電極活物質（鉛、酸化鉛等）などへの樹脂組成物の濡れ性に優れる観点から、６．０以上が好ましく、７．０以上がより好ましく、７．０を超えることが更に好ましい。樹脂組成物のｐＨは、フェノール系樹脂の溶媒（水等）への溶解性に更に優れる観点から、６．０以上が好ましい。樹脂組成物のｐＨは、電極活物質（鉛、酸化鉛等）などへの樹脂組成物の濡れ性に更に優れる観点から、６．０以上が好ましい。樹脂組成物のｐＨは、フェノール系樹脂の（ｂ）成分に由来する基の加水分解を低減できる観点から、１４．０以下が好ましく、１３．０以下がより好ましく、１２．０以下が更に好ましく、１１．０以下が特に好ましい。樹脂組成物のｐＨは、電極活物質（鉛、酸化鉛等）などへの樹脂組成物の濡れ性に更に優れる観点から、１１．０以下が好ましい。特に、フェノール系樹脂５質量％を含有する水溶液（例えば、イオン交換水を含む水溶液）のｐＨが前記範囲であることが好ましい。また、樹脂製造工程において得られる組成物を樹脂組成物として用いる場合、樹脂組成物のｐＨは、前記範囲であることが好ましい。樹脂組成物のｐＨは、例えばアズワン株式会社製のＴｗｉｎ  ｐＨで測定することができる。ｐＨは２５℃におけるｐＨと定義する。樹脂組成物のｐＨは、例えば、１０質量％の水酸化ナトリウム水溶液を用いて調整することができる。
【００６２】
＜電極、鉛蓄電池及びこれらの製造方法＞
本実施形態に係る電極は、本実施形態に係るフェノール系樹脂を用いて製造されたものであり、電極活物質と、本実施形態に係るフェノール系樹脂とを含む。また、本実施形態に係る電極は、本実施形態に係るフェノール系樹脂を含有する樹脂組成物を用いて製造されてもよい。本実施形態に係る電極の製造方法は、本実施形態に係るフェノール系樹脂の製造方法により得られたフェノール系樹脂を用いて電極を製造する工程を備える。
【００６３】
電極が未化成である場合、電極は、例えば、電極活物質（負極活物質又は正極活物質）の原料等を含む電極層と、当該電極層を支持する集電体とを有している。化成後の電極は、例えば、電極活物質（負極活物質又は正極活物質）等を含む電極層と、当該電極層を支持する集電体とを有している。電極は、例えば、鉛蓄電池用の負極（負極板等）である。
【００６４】
負極活物質は、負極活物質の原料を含む負極ペーストを熟成及び乾燥することにより未化成の負極活物質を得た後に未化成の負極活物質を化成することで得ることができる。化成後の負極活物質は、多孔質の海綿状鉛（Ｓｐｏｎｇｙ  Ｌｅａｄ）を含むことが好ましい。正極活物質は、正極活物質の原料を含む正極ペーストを熟成及び乾燥することにより未化成の正極活物質を得た後に未化成の正極活物質を化成することで得ることができる。化成後の正極活物質は、例えば二酸化鉛を含む。
【００６５】
本実施形態に係る鉛蓄電池は、本実施形態に係る電極を備えている。本実施形態に係る鉛蓄電池としては、例えば液式鉛蓄電池及び密閉式鉛蓄電池が挙げられ、液式鉛蓄電池が好ましい。
【００６６】
図１は、鉛蓄電池の一例を示す斜視図である。図１に示す鉛蓄電池１は、液式鉛蓄電池である。図２は、鉛蓄電池１の内部構造の一部を示す図である。鉛蓄電池１は、上面が開口して複数の極板群１１が格納される電槽２と、電槽２の開口を閉じる蓋３とを備えている。蓋３は、例えば、正極端子４と、負極端子５と、蓋３に設けられた注液口を閉塞する液口栓６とを備えている。電槽２には、電解液（不図示）が収容されている。
【００６７】
極板群は、セパレータと、セパレータを介して交互に積層された正極板及び負極板とを有する。図３は、極板群の一例を示す斜視図である。図２及び図３に示すように、極板群１１は、例えば、正極板１２と、負極板１３と、袋状のセパレータ１４と、正極側ストラップ１５と、負極側ストラップ１６と、セル間接続部１７と、極柱１８とを備えている。正極板１２及び負極板１３の上側周縁部には、耳部と呼ばれる集電部２２及び集電部３２が設けられている。
【００６８】
本実施形態に係る鉛蓄電池の製造方法は、例えば、本実施形態に係る電極の製造方法により電極を得る電極製造工程と、電極を含む構成部材を組み立てて鉛蓄電池を得る組み立て工程とを備えている。
【００６９】
電極製造工程では、例えば、電極ペーストを集電体（例えば集電体格子）に充填した後に、熟成及び乾燥を行うことにより未化成の電極を得る。電極ペーストは、例えば、フェノール系樹脂を含有する樹脂組成物を分散剤として含んでおり、電極活物質の原料、添加剤等を更に含有している。電極が負極である場合、負極活物質の原料は、鉛粉（例えばＰｂＯの粉体と鱗片状金属鉛の混合物）であることが好ましい。添加剤としては、例えば、硫酸バリウム、炭素材料及び補強用短繊維（アクリル繊維、ポリエチレン繊維、ポリプロピレン繊維、ポリエチレンテレフタレート繊維、炭素繊維等）が挙げられる。炭素材料としては、例えばカーボンブラック及び黒鉛が挙げられる。カーボンブラックとしては、例えば、ファーネスブラック、チャンネルブラック、アセチレンブラック、サーマルブラック及びケッチェンブラックが挙げられる。
【００７０】
本実施形態に係る電極が負極である場合、負極ペーストは、例えば、鉛粉に添加剤（フェノール系樹脂等）を添加して混練することにより得られた混合物に希硫酸を加えることにより得ることができる。
【００７１】
負極ペーストにおいて、硫酸バリウム、炭素材料又はフェノール系樹脂を用いる場合、各成分の含有量は下記の範囲が好ましい。硫酸バリウムの含有量は、負極活物質の原料（鉛粉等）の全質量を基準として０．０１〜１．０質量％が好ましい。炭素材料の含有量は、負極活物質の原料（鉛粉等）の全質量を基準として０．２〜１．４質量％が好ましい。本実施形態に係るフェノール系樹脂（樹脂固形分）の含有量は、負極活物質の原料（鉛粉等）の全質量を基準として、０．０１〜２．０質量％が好ましく、０．０５〜１．０質量％がより好ましく、０．１〜０．５質量％が更に好ましい。
【００７２】
集電体の材質としては、例えば、鉛−カルシウム−錫合金、鉛−アンチモン−ヒ素合金等の鉛合金が挙げられる。用途に応じて、セレン、銀、ビスマス等を集電体に適宜添加してもよい。これらの鉛合金を重力鋳造法、エキスパンド法、打ち抜き法等で格子状に形成することにより集電体を得ることができる。
【００７３】
熟成条件としては、温度３５〜８５℃、湿度５０〜９８ＲＨ％の雰囲気で１５〜６０時間が好ましい。乾燥条件としては、温度４５〜８０℃で１５〜３０時間が好ましい。
【００７４】
鉛蓄電池用の正極（正極板等）は、例えば、下記の方法により得ることができる。まず、電極活物質の原料である鉛粉（ＰｂＯ）に対して、補強用短繊維を加えた後、水及び希硫酸を加える。これを混練して正極ペーストを作製する。正極ペーストを作製するに際しては、化成時間を短縮できる観点から、鉛丹（Ｐｂ３Ｏ４）を加えてもよい。この正極ペーストを集電体（集電体格子等）に充填した後に熟成及び乾燥を行うことにより未化成の正極が得られる。正極ペーストにおいて、補強用短繊維の含有量は、正極活物質の原料（鉛粉等）の全質量を基準として０．００５〜０．３質量％が好ましい。集電体の種類、熟成条件及び乾燥条件は、負極の場合とほぼ同様である。
【００７５】
組み立て工程では、例えば、前記のように作製した未化成の負極及び正極を、セパレータを介して交互に積層し、同極性の電極（極板等）同士をストラップで連結（溶接等）させて電極群（極板群等）を得る。この電極群を電槽内に配置して未化成の電池を作製する。次に、未化成の電池に希硫酸を注液した後、直流電流を通電し化成を行うことにより鉛蓄電池が得られる。また、希硫酸を一度抜いた後、電解液（希硫酸）を注液してもよい。電解液（希硫酸）の比重（２０℃換算）は１．２５〜１．３５が好ましい。
【００７６】
セパレータの材質としては、例えばポリエチレン及びガラス繊維が挙げられる。なお、化成条件及び電解液（希硫酸）の比重は、電極活物質の性状、電極のサイズ等に応じて調整することができる。また、化成処理は、組み立て工程において実施されることに限られず、電極製造工程において実施されてもよい。
【００７７】
＜自動車＞
本実施形態に係る自動車は、本実施形態に係る鉛蓄電池を備える。本実施形態に係る自動車としては、例えばＩＳＳ車両が挙げられる。
【実施例】
【００７８】
以下、実施例により本発明を具体的に説明する。但し、本発明は下記の実施例のみに限定されるものではない。
【００７９】
＜負極板の作製＞
［実施例１］
ジムロート、メカニカルスターラー及び温度計を装着した反応容器に水酸化ナトリウム４．８質量部及び純水２７９．５質量部を加えた後、１５０ｒｐｍで１０分間撹拌して、水酸化ナトリウム水溶液を調整した。この水溶液にパラホルムアルデヒド３９．３質量部（ホルムアルデヒド換算）を加えた後に１０分間撹拌してパラホルムアルデヒドを溶解し、均一の水溶液を得た。この水溶液に４−ヒドロキシベンゼンスルホン酸ナトリウム・２水和物６９．６質量部及び尿素４５．０質量部を加えた。その後、１１５℃に設定したオイルバスを用いて、反応系内の温度を９５℃に設定して、加熱しながら６時間撹拌した。これにより、フェノール系樹脂を得た。
【００８０】
尿素を加えた直後の反応開始時のｐＨを下記の測定条件で測定した。
（ｐＨ測定条件）
試験機：Ｔｗｉｎ  ｐＨ（アズワン株式会社製）
校正液：ｐＨ６．８６（２５℃）、ｐＨ４．０１（２５℃）
測定温度：２５℃
測定手順：校正液を用いて２点校正を行った。試験機のセンサ部の洗浄を行った後、測定溶液をスポイトで吸い取り、センサ部に０．１〜０．３ｍＬを滴下した。画面上に測定終了の表示が現れたときのｐＨを測定値とした。
【００８１】
実施例１で得られたフェノール系樹脂の重量平均分子量を下記条件のＧＰＣにより測定した。ＧＰＣを用いて測定される重量平均分子量は１００００であった。
【００８２】
（ＧＰＣ条件）
装置：高速液体クロマトグラフ  ＬＣ−２２００  Ｐｌｕｓ（日本分光株式会社製）
ポンプ：ＰＵ−２０８０
示差屈折率計：ＲＩ−２０３１
検出器：紫外可視吸光光度計ＵＶ−２０７５（λ：２５４ｎｍ）
カラムオーブン：ＣＯ−２０６５
カラム：ＧＦ−１Ｇ７Ｂ＋ＧＦ−７ＭＨＱ×２（昭和電工株式会社製）
溶離液：ＬｉＢｒ（２０ｍＭ）及びトリエチルアミン（４００ｍＭ）を含有するメタノールの含有量が４０体積％になるように前記メタノールと純水とを混合して得られた溶液
流速：０．６ｍＬ／分
分子量標準試料：ポリエチレングリコール（分子量：１．１０×１０６、５．８０×１０５、２．５５×１０５、１．４６×１０５、１．０１×１０５、４．４９×１０４、２．７０×１０４、２．１０×１０４；東ソー株式会社製）、ジエチレングリコール（分子量：１．０６×１０２；キシダ化学株式会社製）、ジブチルヒドロキシトルエン（分子量：２．２０×１０２；キシダ化学株式会社製）
【００８３】
実施例１で得られたフェノール系樹脂を減圧下の低温乾燥（４０℃）で単離し、１Ｈ−ＮＭＲスペクトルを下記条件で測定した。１Ｈ−ＮＭＲスペクトルの測定結果を図４に示す。
装置：ＥＣＸ４００ＩＩ（株式会社ＪＥＯＬ  ＲＥＳＯＮＡＮＣＥ製）
重溶媒：Ｄ２Ｏ
【００８４】
実施例１で得られたフェノール系樹脂を５質量％含有する水溶液のｐＨを、反応開始時のｐＨの前記測定条件と同様の測定条件で測定した。
【００８５】
フェノール系樹脂０．２質量％と、ファーネスブラック０．２質量％と、硫酸バリウム１．０質量％とを鉛粉に対して添加した後に乾式混合した（配合量の基準：鉛粉の全質量）。次に、希硫酸（比重１．２６（２０℃換算））及び水を加えながら混練して負極ペーストを作製した。負極ペーストを厚さ０．６ｍｍのエキスパンド集電体（鉛−カルシウム−錫合金）に充填して負極板を作製した。負極板を通常の方法に従い、温度５０℃、湿度９５％の雰囲気下に１８時間放置して熟成した後、温度５０℃の雰囲気下で乾燥して未化成の負極板を得た。
【００８６】
［実施例２〜４］
フェノール系樹脂を得るための成分を表１の成分へ変更したこと以外は実施例１と同様の方法により負極板を得た。また、実施例１と同様に、フェノール系樹脂の重量平均分子量、反応開始時のｐＨ、及び、フェノール系樹脂を５質量％含有する水溶液のｐＨを測定した。なお、表１中、パラホルムアルデヒドの配合量は、ホルムアルデヒド換算の配合量である。
【００８７】
［比較例１］
フェノール系樹脂を用いなかったこと以外は実施例１と同様の方法により負極板を得た。
【００８８】
［比較例２］
フェノール系樹脂を得るための成分を表１の成分へ変更したこと以外は実施例１と同様の方法により負極板を得た。また、実施例１と同様に、フェノール系樹脂の重量平均分子量、反応開始時のｐＨ、及び、フェノール系樹脂を５質量％含有する水溶液のｐＨを測定した。表１中、３７質量％ホルマリンの配合量は、ホルムアルデヒド換算の配合量である。
【００８９】
＜正極板の作製＞
０．０１質量％（基準：鉛粉の全質量）の補強用短繊維（ポリエチレン繊維）を鉛粉に対して添加した後に乾式混合した。次に、希硫酸（比重１．２６（２０℃換算））及び水を加えて混練して正極ペーストを作製した。鋳造格子体からなる正極集電体（鉛−カルシウム−錫合金）に正極ペーストを充填して、温度５０℃、湿度９５％の雰囲気下に正極板を１８時間放置して熟成した後、温度５０℃の雰囲気下で乾燥して未化成の正極板を得た。
【００９０】
＜電池の組み立て＞
袋状に加工したポリエチレン製のセパレータに未化成の負極板を挿入した。次に、未化成の正極板と、前記袋状セパレータに挿入された未化成の負極板とが交互に積層されるように、６枚の未化成の負極板及び５枚の未化成の正極板を積層した。続いて、キャストオンストラップ（ＣＯＳ）方式で同極性の極板の耳部同士を溶接して極板群を作製した。極板群を電槽に挿入して２Ｖ単セル電池を組み立てた。この電池に希硫酸（比重１．２８（２０℃換算））を注液した後に、５０℃の水槽中、通電電流１．０Ａで１５時間の条件で化成した。そして、希硫酸を排出した後に、再び比重１．２８（２０℃換算）の希硫酸を注入して鉛蓄電池を得た。
【００９１】
＜電池特性の評価＞
前記の２Ｖ単セル電池について、充電受け入れ性、放電特性及びサイクル特性を下記のとおり測定した。比較例２の充電受け入れ性、放電特性及びサイクル特性の測定結果をそれぞれ１００とし、各特性を相対評価した。結果を表１に示す。
【００９２】
（充電受け入れ性）
充電受け入れ性として、電池の充電状態（Ｓｔａｔｅ  ｏｆ  ｃｈａｒｇｅ）が９０％になった状態（つまり、定格容量に対する５時間率電流値において、満充電状態から電池容量の１０％分を放電した状態）において、２５℃、２．３３３Ｖで定電圧充電し、充電開始から５秒後の電流値を測定した。５秒後の電流値が大きいほど初期の充電容量が高く、充電受け入れ性が高い電池であると評価される。
【００９３】
（放電特性）
放電特性として、−１５℃の雰囲気下で１６時間以上おいた満充電状態の電池を、室温（２５℃）下、５Ｃで定電流放電し、電池電圧が１．０Ｖに達するまでの放電持続時間を測定した。放電持続時間が長いほど放電特性に優れる電池であると評価される。なお、前記Ｃとは、満充電状態から定格容量を定電流放電するときの電流の大きさを相対的に表したものである。前記Ｃは、“放電電流値（Ａ）／電池容量（Ａｈ）”を意味する。例えば、定格容量を１時間で放電させることができる電流を「１Ｃ」、２時間で放電させることができる電流を「０．５Ｃ」と表現する。
【００９４】
（サイクル特性）
サイクル特性は、日本工業規格の軽負荷寿命試験（ＪＩＳ  Ｄ  ５３０１）に準じた方法で評価した。サイクル数が大きいほど耐久性が高い電池であると評価される。
【００９５】
【表１】
0006728772.tif 000003
【００９６】
実施例では、比較例２と比べて充電受け入れ性が大きく向上していることが確認できる。実施例の放電特性は、比較例２とほぼ同等の水準に留まっており、この場合、例えばＩＳＳ車両用途としての性能を充分満足できることが確認できる。実施例では、比較例１，２と比べてサイクル特性が大きく向上していることが確認できる。このように、実施例では、優れた充電受け入れ性、放電特性及びサイクル特性が両立されていることが確認できる。
【産業上の利用可能性】
【００９７】
本発明によれば、鉛蓄電池において優れたサイクル特性を有するフェノール系樹脂及びその製造方法を提供することができる。また、本発明によれば、前記フェノール系樹脂を含有する樹脂組成物を提供することができる。さらに、本発明によれば、前記フェノール系樹脂を含む電極及びその製造方法を提供することができる。本発明は、前記電極を備える鉛蓄電池及びその製造方法を提供することができる。
【符号の説明】
【００９８】
１…鉛蓄電池、２…電槽、３…蓋、４…正極端子、５…負極端子、６…液口栓、１１…極板群、１２…正極板、１３…負極板、１４…セパレータ、１５…正極側ストラップ、１６…負極側ストラップ、１７…セル間接続部、１８…極柱、２２，３２…集電部。
【図１】
0006728772.tif 000004
【図２】
0006728772.tif 000005
【図３】
0006728772.tif 000006
【図４】
0006728772.tif 000007